(57)【特許請求の範囲】
【請求項１】
絶縁層と、前記絶縁層上に設けられる有機半導体層とを備え、
前記絶縁層と前記有機半導体層の間に、以下の一般式で表わされる共重合体からなる高分子層が設けられている有機半導体素子であって、
前記共重合体が、メタクリル酸メチルとメタクリル酸の共重合体であることを特徴とする有機半導体素子。
【化１】
0005288826.tif 000005
（式中、Ｒ１、Ｒ２及びＲ３は、互いに同一であっても異なってもいてもよく、水素原子またはアルキル基を示す。ｘ及びｙは、０．００１≦ｙ／ｘ＜０．１の関係を満足する。）
【請求項２】
前記高分子層の厚みが、１〜５０ｎｍの範囲内であることを特徴とする請求項１に記載の有機半導体素子。
【請求項３】
前記有機半導体素子が、ゲート電極と、半導体層と、前記ゲート電極及び前記半導体層の間に設けられるゲート絶縁膜と、前記半導体層と接するように設けられるソース電極及びドレイン電極とを備える電界効果トランジスタであって、
前記ゲート絶縁膜が前記絶縁層であり、前記半導体層が前記有機半導体層であることを特徴とする請求項１または２に記載の有機半導体素子。
【請求項４】
請求項１または２に記載の有機半導体素子を製造する方法であって、
前記絶縁層を形成する工程と、
前記絶縁層の上に前記共重合体を含有した溶液を塗布して前記高分子層を形成する工程と、
前記高分子層の上に前記有機半導体層を形成する工程とを備えることを特徴とする有機半導体素子の製造方法。
【発明の詳細な説明】
【技術分野】
【０００１】
本発明は、絶縁層の上に有機半導体層を設けた有機半導体素子及びその製造方法に関するものである。
【背景技術】
【０００２】
近年、有機薄膜トランジスタ（有機ＴＦＴ）は、大きな進歩を遂げつつある。有機ＴＦＴを用いる利点は、無機ＴＦＴに比べ、低温でＴＦＴを製造することができ、また安価な樹脂基板である可撓性基板を使用できることにある。このような利点によって、有機ＴＦＴは、スマートカード、電子タグ、及びディスプレイなどの低コストＩＣ技術への応用が期待されている。
【０００３】
一般的な有機ＴＦＴは、基板、ゲート電極、ゲート絶縁膜、ソース電極、ドレイン電極及び有機半導体層から構成されている。ゲート電極に印加する電圧（ゲート電圧：Ｖｇ）を変えることにより、ゲート絶縁膜と有機半導体層の界面の電荷量を過剰あるいは不足にし、ソース電極／有機半導体層／ドレイン電極の間を流れるドレイン電流（Ｉｄ）を変化させてスイッチングを行う。
【０００４】
有機ＴＦＴの性能を示す物理量として、移動度、オン／オフ比、及びゲート電圧しきい値が用いられる。移動度は、一般的には、Ｉｄ１／２とＶｇが線形関係にある飽和領域における、Ｉｄ１／２−Ｖｇ曲線の傾きから算出され、電流の流れやすさの度合いを示す指標である。オン／オフ比は、Ｖｇを変化させたときの最小Ｉｄと最大Ｉｄの強度比で表わされる。ゲート電圧しきい値は、上記飽和領域におけるＩｄ１／２−Ｖｇ曲線に接する曲線のＸ切片で定義され、スイッチングが起こる電圧を示す。
【０００５】
有機ＴＦＴの特性を向上させるため、有機半導体層の結晶状態や配向、ゲート絶縁膜の改善など様々な試みがなされている。
【０００６】
特許文献１には、ゲート絶縁膜に高誘電率材料であるタンタル陽極酸化膜を用いた有機半導体装置が示されている。しかしながら、この手法により移動度は向上させることができるが、高品質のタンタル陽極酸化膜を得ることが難しく、ゲートリーク電流が生じ、オン／オフ比が十分でないという問題がある。
【０００７】
特許文献２には、ゲート絶縁膜と別に高分子層が設けられており、この高分子層がメタクリル酸メチルとジビニルベンゼンの共重合体からなる有機半導体装置が示されている。
【０００８】
特許文献３には、ゲート絶縁膜と有機半導体層との間に、厚さ４０ｎｍ以下の非フッ素化された有機高分子層を設けた有機半導体装置が開示されている。
【０００９】
また、非特許文献１には、無機ゲート絶縁膜に、ポリメタクリル酸メチルの高分子層を形成することにより、オン／オフ比が改善する方法が示されている。
【００１０】
しかしながら、従来の方法では、オン／オフ比を向上させる効果が認められるものの、実用に十分な移動度が得られない。また、材料合成を含めた半導体装置の作製プロセスが簡便ではないという問題がある。
【特許文献１】特開２００３−２５８２６１号公報
【特許文献２】特開２００５−１３６３８３号公報
【特許文献３】特表２００５−５０９２９８号公報
【非特許文献１】A.-L.Deman,JTardy “Organic Electronics”，Vol.6,78-84,2005年
【発明の開示】
【発明が解決しようとする課題】
【００１１】
本発明の目的は、絶縁層の上に有機半導体層を設けた有機半導体素子において、半導体特性に優れた有機半導体素子及びその製造方法を提供することにある。
【課題を解決するための手段】
【００１２】
本発明は、絶縁層と、絶縁層上に設けられる有機半導体層とを備える有機半導体素子であって、絶縁層と有機半導体層の間に、以下の一般式で表わされる共重合体からなる高分子層が設けられていることを特徴としている。
【００１３】
【化１】
0005288826.tif 000002
【００１４】
（式中、Ｒ１、Ｒ２及びＲ３は、互いに同一であっても異なってもいてもよく、水素原子またはアルキル基を示す。ｘ及びｙは、０．００１≦ｙ／ｘ＜０．１の関係を満足する。）
【００１５】
本発明においては、絶縁層と有機半導体層の間に上記一般式で表わされる共重合体からなる高分子層が設けられている。この共重合体は、疎水性基であるエステル基を有するユニットと、親水性基であるカルボン酸基を有するユニットを有しており、これらのユニットを有する両親媒性の共重合体からなる高分子層を絶縁層と有機半導体層の間に設けることにより、有機半導体層における移動度を向上させ、半導体特性（オン／オフ比）を高めることができる。カルボン酸基を有するユニットを有することにより、有機半導体層との界面近傍に伝導キャリアとして電荷が十分に蓄積され、このため、移動度を高めることができるものと思われる。また、高分子層を形成する共重合体がカルボン酸基を有するユニットを有しているので、高分子層と絶縁層との親和性を高めることができ、ピンホールの少ない均一な成膜が可能となる。エステル基は、金属表面に化学吸着することから、ゲート絶縁膜の欠陥により露出しているゲート電極の金属表面を覆うように成膜する。これらの効果により、ゲートリーク電流を効果的に低減し、オン／オフ比を向上させる。また、エステル基を有する共重合体は表面エネルギーが小さいことから、グレインサイズが大きな結晶性の高い有機半導体層を形成できるものと思われ、移動度を高めることができる。
【００１６】
本発明において、エステル基を有するユニットの割合ｘと、カルボン酸基を有するユニットの割合ｙは、上述のように、０．００１≦ｙ／ｘ＜０．１の関係を満足する。ｙ／ｘが０．００１未満であると、半導体特性を高めることができず、高い移動度が得られない。また、ｙ／ｘが０．１以上になると、半導体特性が低下し、移動度が低くなる。
【００１７】
共重合化率であるｙ／ｘは、さらに好ましくは、０．００５以上である。また、共重合化率ｙ／ｘは、０．０２以下であることがさらに好ましい。
【００１８】
また、本発明における共重合体は、カルボン酸基を有するユニットの割合が上記の範囲内とされているため、有機溶剤への溶解性が高く、成膜性のよい高分子材料とすることができる。
【００１９】
上記一般式におけるＲ１、Ｒ２及びＲ３は、互いに同一であっても異なっていてもよく、水素原子またはアルキル基を示す。アルキル基の具体例としては、メチル基、エチル基、ｎ−プロピル基、ｉｓｏ−プロピル基、ｎ−ブチル基、ｓｅｃ−ブチル基、ｔｅｒｔ−ブチル基、ｎ−ペンチル基、ｎ−ヘキシル基などが挙げられる。また、Ｒ１、Ｒ２及びＲ３は芳香環を有するアルキル基であってもよい。この場合、芳香環上に置換基を有していてもよい。置換基としては、メチル基、エチル基、ｎ−プロピル基、ｉｓｏ−プロピル基、ｎ−ブチル基、ｓｅｃ−ブチル基、ｔｅｒｔ−ブチル基、ｎ−ペンチル基、ｎ−ヘキシル基などのアルキル基、フェニル基、ｐ−トリル基などのアリール基、メトキシ基、エトキシ基などのアルコキシ基、フッ素原子、塩素原子、臭素原子などのハロゲン原子などが挙げられる。置換基は、複数有していてもよい。Ｒ１、Ｒ２及びＲ３は特に好ましくは、炭素数１〜６のアルキル基である。
【００２０】
上記共重合体の具体例としては、（メタ）アクリル酸エステルと、（メタ）アクリル酸との共重合体が挙げられる。特に好ましくは、メタクリル酸メチルとメタクリル酸の共重合体が好ましく用いられる。
【００２１】
本発明において、高分子層の厚みは、１００ｎｍ以下であることが好ましく、より好ましくは、５０ｎｍ以下である。高分子層の厚みが厚くなり過ぎると、半導体特性が低下し、移動度が低くなるため好ましくない。誘起電界の効果は、ゲート絶縁膜と高分子層との界面から離れる程小さくなると考えられるので、高分子層の厚みはできるだけ薄いことが好ましい。高分子層の厚みは理論的には、単分子レベルまで薄くすることが可能である。しかしながら、極めて薄い膜を均一な厚さで形成することは困難である場合があるため、成膜の容易性の観点からは、１ｎｍ以上であることが好ましく、さらには５ｎｍ以上であることが好ましく、１０ｎｍ以上であることがより好ましい。従って、本発明における高分子層の厚みは、１〜１００ｎｍの範囲内であることが好ましく、さらには１〜５０ｎｍの範囲内であることが好ましい。
【００２２】
本発明における絶縁層の材料は、酸化ケイ素、窒化ケイ素、酸化アルミニウム、酸化タンタルなどの無機材料が挙げられる。また、ポリメタクリル酸メチル、ポリイミド、ポリパラキシレン、ポリクロロピレン、ポリエチレンテレフタレート、ポリオキシメチレン、シルセスキオキサン、ポリビニルクロライド、ポリフッ化ビニリデン、シアノエチルプルラン、ポリサルホン、ポリカーボネートなどの有機材料を用いて絶縁層を形成してもよい。絶縁層を形成する材料としては、無機材料が特に好ましく用いられる。絶縁層を形成する材料として無機材料を用いた場合に、特に本発明の効果がより一層得られる。
【００２３】
本発明において、有機半導体層を形成する有機半導体材料としては、電子受容性機能を有する材料と、電子供与性機能を有する材料のいずれも用いることができ、例えば、以下に例示するような材料が利用できる。上記電子受容性機能を有する材料としては、例えば、ピリジンおよびその誘導体を骨格にもつオリゴマーやポリマー、キノリンおよびその誘導体を骨格にもつオリゴマーやポリマー、ベンゾフェナンスロリン類およびその誘導体によるラダーポリマー、シアノ− ポリフェニレンビニレンなどの高分子、フッ素化無金属フタロシアニン、フッ素化金属フタロシアニン類およびその誘導体、ペリレンおよびその誘導体（ ＰＴＣＤＡ 、ＰＴＣＤＩ など）、ナフタレン誘導体（ＮＴＣＤＡ 、ＮＴＣＤＩなど）、バソキュプロインおよびその誘導体などの低分子有機化合物が利用できる。また、電子供与性機能を有する材料としては、チオフェンおよびその誘導体を骨格にもつオリゴマーやポリマー、フェニレン− ビニレンおよびその誘導体を骨格にもつオリゴマーやポリマー、フルオレンおよびその誘導体を骨格にもつオリゴマーやポリマー、ベンゾフランおよびその誘導体を骨格にもつオリゴマーやポリマー、チエニレン− ビニレンおよびその誘導体を骨格にもつオリゴマーやポリマー、トリフェニルアミンなどの芳香族第３級アミンおよびその誘導体を骨格にもつオリゴマーやポリマー、カルバゾールおよびその誘導体を骨格にもつオリゴマーやポリマー、ビニルカルバゾールおよびその誘導体を骨格にもつオリゴマーやポリマー、ピロールおよびその誘導体を骨格にもつオリゴマーやポリマー、アセチレンおよびその誘導体を骨格にもつオリゴマーやポリマー、イソチアナフェンおよびその誘導体を骨格にもつオリゴマーやポリマー、ヘプタジエンおよびその誘導体を骨格にもつオリゴマーやポリマーなどの高分子、無金属フタロシアニン、金属フタロシアニン類およびそれらの誘導体、ジアミン類、フェニルジアミン類およびそれらの誘導体、ルブレン、ペンタセンなどのアセン類およびその誘導体、ポルフィリン、テトラメチルポルフィリン、テトラフェニルポルフィリン、テトラベンズポルフィリン、モノアゾテトラベンズポルフィリン、ジアゾテトラベンズポルフィン、トリアゾテトラベンズポルフィリン、オクタエチルポルフィリン、オクタアルキルチオポルフィラジン、オクタアルキルアミノポルフィラジン、ヘミポルフィラジン、クロロフィル等の無金属ポルフィリンや金属ポルフィリンおよびそれらの誘導体、シアニン色素、メロシアニン色素、スクアリリウム色素、キナクリドン色素、アゾ色素、アントラキノン、ベンゾキノン、ナフトキノン等のキノン系色素などの低分子有機化合物が利用できる。金属フタロシアニンや金属ポルフィリンの中心金属としては、マグネシウム、亜鉛、銅、銀、アルミニウム、ケイ素、チタン、バナジウム、クロム、マンガン、鉄、コバルト、ニッケル、スズ、白金、鉛などの金属、金属酸化物、金属ハロゲン化物などを用いることができる。
【００２４】
本発明の有機半導体素子としては、例えば、ゲート電極と、半導体層と、ゲート電極及び半導体層の間に設けられるゲート絶縁膜と、半導体層と接するように設けられるソース電極及びドレイン電極とを備える電界効果トランジスタが挙げられる。このような電界効果トランジスタにおいて、ゲート絶縁膜が上記絶縁層であり、半導体層が上記有機半導体層である。
【００２５】
電界効果トランジスタに、本発明の有機半導体素子を適用することにより、高い移動度を得ることができ、オン／オフ比を高め、良好なトランジスタ特性を得ることができる。
【００２６】
ゲート電極の材料としては、導電性の材料であれば、特に限定されるものではないか、例えば、金、白金、銅、銀、パラジウム、クロム、モリブデン、チタン、ニッケル、アルミニウムなどの金属材料や、錫酸化物、酸化インジウム、インジウム・錫酸化物などの無機材料、ポリチオフェン、ポリアニリンなどの有機材料、カーボン材料などが挙げられる。金属材料は、合金を用いてもよい。
【００２７】
また、本発明におけるソース電極及びドレイン電極は、上記ゲート電極を形成する材料と同様の材料を用いることができる。
【００２８】
また、本発明において、有機半導体素子を基板上に形成する場合には、基板材料を用いることができる。このような基板材料としては、有機材料及び無機材料など様々な材料から選択することができる。具体的には、シリコン、アルミニウム、ガラス、アルミナ焼結体などの無機材料、ポリエチレンテレフタレート、ポリエチレンナフタレート、ポリイミド、ポリエチレン、ポリプロピル、ポリエーテルエーテルケトン、ポリスルホン、ポリフェニレンスルフィドなどの有機材料、ガラス繊維で強化された有機材料などの複合材料が挙げられる。基板として導電性の材料を用いる場合には、基板を上記ゲート電極として用いることもできる。
【００２９】
本発明の製造方法は、上記本発明の有機半導体素子を製造することができる方法であり、絶縁層を形成する工程と、絶縁層の上に、上記共重合体を含有した溶液を塗布して高分子層を形成する工程と、高分子層の上に有機半導体層を形成する工程とを備えることを特徴としている。
【００３０】
本発明の製造方法においては、上述のように共重合体を含有した溶液を塗布して高分子層を形成している。共重合体を塗布する方法は特に限定されるものではないが、例えば、スピンコート法、スプレー塗装法、ディップコート法などが挙げられる。共重合体を溶解する溶剤としては、一般に有機溶剤が用いられる。有機溶剤としては、共重合体が溶解する溶剤であれば、特に限定されるものではないが、例えば、ヘキサン、シクロヘキサン、ヘプタン、オクタンなどの炭化水素類、トルエン、キシレン、エチルベンゼンなどの芳香族炭化水素類、ジクロロメタン、クロロホルム、四塩化炭素、１−クロロブタン、クロロベンゼン、ジクロロベンゼンなどのハロゲン化溶剤類、酢酸エチル、酢酸プロピル、酢酸ブチル、酢酸ペンチルなどの有機酸エステル類、ジエチルエーテル、ジイソプロピルエーテル、ジブチルエーテル、アニソール、ジオキサンなどのエーテル類、アセトン、メチルエチルケトン、メチルイソブチルケトン、シクロヘキサノンなどのケトン類、ニトロベンゼン、アセトニトリル、Ｎ ，Ｎ−ジメチルホルムアミド、Ｎ−メチル−２−ピロリドンなどの含窒素有機溶剤類、二硫化炭素、ジメチルスルホキシドなどの含硫黄有機溶剤類などが挙げられる。有機溶剤は単独で用いてもよいし、複数の種類を混合して用いてもよい。
【００３１】
本発明の製造方法においては、共重合体を含有した溶液を塗布して高分子層を形成している。しかしながら、本発明における高分子層は、このような方法により形成された高分子層に限定されるものではなく、他の方法を用いて形成した高分子層であってもよい。
【００３２】
本発明において、絶縁層及び有機半導体層の形成方法は、特に限定されるものではなく、使用する材料に応じて適宜公知の方法を用いて形成することができる。具体的には、真空蒸着法、スパッタリング法、プラズマＣＶＤ法、スピンコート法、ディップコート法、スプレー塗布法、印刷法などが挙げられる。
【００３３】
また、有機半導体素子として電界効果トランジスタを製造する場合、ゲート電極、ソース電極及びドレイン電極も、使用する材料に応じて公知の方法により、形成することができる。具体的には、真空蒸着法、スパッタリング法、プラズマＣＶＤ法、スピンコート法、ディップコート法、スプレー塗布法、印刷法などが挙げられる。
【００３４】
本発明における絶縁層、高分子層、有機半導体層、ゲート電極、ソース電極及びドレイン電極は、フォトリソグラフィー法とドライエッチング法またはウェットエッチング法の組み合わせで、パターン加工を行うことができる。
【発明の効果】
【００３５】
本発明によれば、動作が安定で、低電圧で駆動することができる、半導体特性に優れた有機半導体素子とすることができる。
【００３６】
本発明を電界効果トランジスタに適用することにより、移動度が高く、かつオン／オフ比が高いトランジスタ特性に優れた電界効果トランジスタとすることができる。
【００３７】
本発明の製造方法によれば、半導体特性に優れた有機半導体素子を簡便にかつ効率良く製造することができる。
【発明を実施するための最良の形態】
【００３８】
以下、本発明を具体的な実施形態により説明するが、本発明は以下の実施形態に限定されるものではない。
【００３９】
図１は、本発明に従う一実施形態の有機半導体素子である電界効果トランジスタを示す断面図である。図１に示すように、基板１の上には、ゲート電極２が形成されている。ゲート電極２の上にはゲート絶縁膜３形成されている。ゲート絶縁膜３の上には、高分子層４が形成されている。高分子層４の上には、有機半導体層５が形成されている。
【００４０】
有機半導体層５の上には、ソース電極６及びドレイン電極７が形成されている。ソース電極６及びドレイン電極７並びに露出している有機半導体層５を覆うように、保護層８が形成されている。保護層８は、素子全体を保護するため設けられているものであり、必要に応じて設けられるものであり、省略することも可能である。保護層８を形成する材料は、特に限定されるものではないが、一般的には、エポキシ樹脂、シリコン樹脂などの有機材料と、ガラス、アルミナなどの無機化合物との複合材料を用いることができる。
【００４１】
高分子層４は、本発明に従う共重合体を含有した溶液を塗布することにより、形成することができる。方法としては、上述のように、スピンコート法、スプレー塗布法、及びディップコート法などが挙げられる。
【００４２】
ゲート電極２、ゲート絶縁膜３、有機半導体層５、ソース電極６、ドレイン電極７、及び保護層８は、上述のように、使用する材料に応じて、真空蒸着法、スパッタリング法、プラズマＣＶＤ法、スピンコート法、ディップコート法、スプレー塗布法、印刷法などにより形成することができる。
【００４３】
また、ゲート絶縁膜３は、ゲート電極２の表面を酸化する方法により形成してもよい。
【００４４】
本実施形態においては、ゲート絶縁膜３の上に、高分子層４を形成し、高分子層４の上に有機半導体層５が形成されている。高分子層４は、カルボン酸基を有するユニットを適当な量含んでいるので、チャネル領域の近傍において、電荷を伝導キャリアとして十分に蓄積させることができ、有機半導体層５における移動度を高めることができる。
【００４５】
また、高分子層４を形成する共重合体は、カルボン酸基を有するユニットを含んでいるので、ゲート絶縁膜３との親和性に優れている。また、ゲート絶縁膜３の上に、高分子層４を設けているので、ゲート絶縁膜３の上に直接有機半導体層５を形成する場合に比べ、有機半導体層を形成する表面を疎水化することができる。このため、有機半導体層５の結晶性を高めることができ、移動度やオン／オフ比などのトランジスタ特性を高めることができる。
【００４６】
図２は、本発明に従う他の実施形態の有機半導体素子である電界効果トランジスタを示す断面図である。
【００４７】
本実施形態においては、高分子層４の上に、ソース電極６及びドレイン電極７が形成されており、有機半導体層５は、ソース電極６、ドレイン電極７及び高分子層４を覆うように形成されている。このようにして形成された有機半導体層５の上に、保護層８が設けられている。
【００４８】
本実施形態においても、有機半導体層５とゲート絶縁膜３の間に、高分子層４が設けられているので、高い移動度を得ることができ、良好なトランジスタ特性を発揮させることができる。
【００４９】
図３は、本発明に従うさらに他の実施形態の有機半導体素子である電界効果トランジスタを示す断面図である。
【００５０】
本実施形態においては、ゲート絶縁膜３の上に、ソース電極６及びドレイン電極７が設けられており、ソース電極６、ドレイン電極７及びゲート絶縁膜３を覆うように高分子層４が形成されている。このようにして形成された高分子層４の上に、有機半導体層５及び保護層８が形成されている。
【００５１】
本実施形態においても、有機半導体層５とゲート絶縁膜３の間に、高分子層４が形成されているので、高い移動度を得ることができ、良好なトランジスタ特性を発揮させることができる。
【００５２】
図４は、本発明に従うさらに他の実施形態の有機半導体素子である電界効果トランジスタを示す断面図である。
【００５３】
本実施形態においては、ゲート絶縁膜３の上にソース電極６が形成されており、ソース電極６及びゲート絶縁膜３を覆うように高分子層４が形成されている。
【００５４】
高分子層４の上には、有機半導体層５が形成されており、有機半導体層５の上にドレイン電極７が形成されている。ドレイン電極７及び有機半導体層５を覆うように、保護層８が設けられている。
【００５５】
本実施形態においても、有機半導体層５とゲート絶縁膜３の間に、高分子層４が設けられているので、高い移動度を得ることができ、良好なトランジスタ特性を発揮させることができる。
【００５６】
本実施形態では、ソース電極６をゲート絶縁膜３の上に設け、ドレイン電極７を有機半導体層５の上に設けているが、ドレイン電極７をゲート絶縁膜３の上に設け、有機半導体層５の上にソース電極６を設けてもよい。
【００５７】
図５は、本発明に従うさらに他の実施形態の有機半導体素子である電界効果トランジスタを示す断面図である。
【００５８】
本実施形態は、基板に対して略垂直方向である縦方向にチャネル領域が形成された縦型電界効果トランジスタである。
【００５９】
基板１の上には、基板１上の凸部となるゲート電極２が設けられており、ゲート電極２及び基板１を覆うように、ゲート絶縁膜３が形成されている。ゲート絶縁膜３の上には、高分子層４が形成されている。ゲート電極２により形成された凸部の両側の高分子層４の上を覆うようにソース電極６及びドレイン電極７がそれぞれ形成されている。ゲート電極２の上方の高分子層４の上には、フロティーング電極９が形成されている。
【００６０】
ソース電極６、ドレイン電極７、及びフロティーング電極９を覆うように、有機半導体層５が形成されている。ゲート電極２によって形成された凸部の側面は、高分子層４が露出しており、この高分子層４の上を覆うように有機半導体層５が形成されている。
【００６１】
ソース電極６とフロティーング電極９の間、及びフロティーング電極９とドレイン電極７の間にチャネル領域が形成される。従って、本実施形態においては、チャネル領域が縦方向に形成された縦型電界効果トランジスタとなっている。
【００６２】
本実施形態においても、チャネル領域が形成される凸部の側面において、有機半導体層５とゲート絶縁膜３の間に、高分子層４が設けられているので、高い移動度を得ることができ、良好なトランジスタ特性を発揮させることができる。
【００６３】
なお、本実施形態においては、保護層８が設けられていないが、必要に応じて、有機半導体層５の上に、保護層８を設けてもよい。
【実施例】
【００６４】
以下、本発明に従う具体的な実施例について説明するが、本発明は以下の実施例に限定されるものではない。
【００６５】
〔共重合体の合成〕
以下の実施例において用いる共重合体を以下のようにして合成した。
【００６６】
室温下で、トルエンに、メタクリル酸メチル、メタクリル酸、及び重合開始剤を混合し、これを８０℃まで昇温して４時間攪拌した。放冷した後、反応後の溶液をメタノール中に入れ、再沈殿させ、デカンテーションした。その後、メタノールで洗浄し、洗浄後ろ過し、減圧加熱乾燥により、共重合体を得た。
【００６７】
得られた共重合体について、１Ｈ−ＮＭＲ（日本電子社製、共鳴周波数４００ＭＨｚ、溶媒ＣＤＣｌ３、外部基準物質ＴＭＳ、室温で測定）スペクトルを解析した結果、メタクリル酸メチル（Ａ）／メタクリル酸（Ｂ）の共重合比（モノマーユニット比）は、Ａ：Ｂ＝１：０．０２であった。共重合比率（一般式におけるｙ／ｘ）は、モノマーユニット比におけるＡに対するＢの割合から求めた。
【００６８】
上記の方法により、使用するメタクリル酸メチル及びメタクリル酸の割合を変化させて、表１に示すように、共重合化率０〜０．１の範囲内の共重合体をそれぞれ合成し、以下の実施例において用いた。
【００６９】
（実施例１）
図６は、本実施例において作製した電界効果トランジスタを示す断面図である。
【００７０】
図６に示すように、基板１の上に、タンタルを蒸着法またはスパッタリング法などで成膜することにより、ゲート電極２を形成した。次に、ゲート電極２の表面を陽極酸化することにより、タンタル酸化膜を形成し、これをゲート絶縁膜３とした。陽極酸化は、具体的には、１．０重量％のホウ酸アンモニウム水溶液を化成液として用い、この化成液にゲート電極２が形成された基板１を浸漬し、ゲート電極２を陽極とし、別に準備した陰極との間に直流電界を７０Ｖ印加することにより、１１０ｎｍの厚みのゲート絶縁膜３を形成した。
【００７１】
ゲート絶縁膜３の上に、上記合成例で得た共重合化率０．０２の共重合体を５ｍｇ／ｍｌの濃度で含むトルエン溶液をスピンコート法により塗布して高分子層４を形成した。スピンコート法は、１０００ｒｐｍで回転させることにより行った。高分子層４の厚みは、１５ｎｍであった。
【００７２】
高分子層４の上に、有機半導体層５を形成した。有機半導体材料としては、ペンタセンを用い、基板１を回転させながら、ペンタセンを蒸着させることにより、５０ｎｍの厚みの有機半導体層５を形成した。
【００７３】
次に、基板１を回転させながら、金を蒸着させ、ソース電極６及びドレイン電極７を形成した。ソース電極６及びドレイン電極７は、マスクを用いて成膜することにより、チャネル長３ｍｍ、チャネル幅０．１ｍｍとなるようにそれぞれ形成した。
【００７４】
上記のようにして作製された電界効果トランジスタにおいては、ゲート電極２に電圧を印加することにより、ゲート絶縁膜３及び高分子層４によってゲート電極２から隔てられた有機半導体層５において、ゲート絶縁膜３及び高分子層４との近傍の領域に、チャネル領域が形成され、電荷が誘起される。このとき、ソース電極６及びドレイン電極７に電圧を印加することにより、トランジスタとしての動作させることができる。
【００７５】
高分子層４は、上述のように、カルボン酸基を有するユニットを含む共重合体から形成されているので、上記のようにして電荷が誘起される際に、高分子層４にも、伝導キャリアとして電荷を十分に蓄積させることができる。このため、本発明によれば、高い移動度を得ることができ、オン／オフ比を向上させることができる。
【００７６】
（実施例２〜１５及び比較例１〜３）
表１に示す共重合化率を有する共重合体を用いる以外は、実施例１と同様にして、実施例２〜１５及び比較例１〜３の電界効果トランジスタを作製した。なお、比較例１においては、共重合化率０のものを用いている。従って、比較例１で用いた高分子は、共重合体ではなく、メタクリル酸メチル単独の重合体である。
【００７７】
〔トランジスタ特性の評価〕
ＨＰパラメータアナライザ（ＨＰ４１５６Ｃ）を用いて、移動度及びオン／オフ比を求めた。
【００７８】
移動度は、以下の式（１）を用いて算出した。
Ｉｄ＝１／２×（Ｌ／Ｗ）×Ｃｉ×μ×（Ｖｇ−Ｖｔｈ）２    ・・・式（１） 
【００７９】
Ｉｄ：ドレイン電流（Ａ）
Ｌ： ゲート長（ｃｍ）
Ｗ： ゲート幅（ｃｍ）
Ｃｉ：単位面積あたりの静電容量（Ｃ／ｃｍ2）
μ：移動度（ｃｍ2 ／Ｖｓ）
Ｖｇ：ゲート電圧（Ｖ）
Ｖｔｈ：ゲート電圧しきい値（Ｖ）
移動度及びオン／オフ比を表１に示す。
【００８０】
【表１】
0005288826.tif 000003
【００８１】
表１に示すように、本発明に従う実施例１〜１５は、比較例１〜３に比べ、高い移動度及び高いオン／オフ比が得られている。特に、共重合化率が０．００１〜０．０４の範囲において、移動度及びオン／オフ比が高く、良好なトランジスタ特性が得られている。この範囲の中でも、さらに０．０５〜０．０２の範囲で良好な特性が得られている。
【００８２】
また、比較例３で用いた共重合化率０．１の共重合体は、高分子層を形成した際、その表面が不均一であり、成膜性が良好でなかった。
【００８３】
（実施例１６〜３０）
共重合化率が０．０２である共重合体を用い、高分子層の膜厚を表２に示すように、０．５ｎｍ〜６５ｎｍの範囲で変化させ、それ以外は実施例１と同様にして電界効果トランジスタを作製した。なお、実施例２０は、実施例１と同様の電界効果トランジスタである。
【００８４】
（比較例４）
高分子層を形成せずに、ゲート電極の上に直接有機半導体層を形成する以外は、実施例１と同様にして電界効果トランジスタを作製した。従って、本比較例は、高分子層の膜厚が０ｎｍに相当するものである。
【００８５】
実施例１６〜３０及び比較例４における移動度及びオン／オフ比を上記と同様にして測定し、測定結果を表２に示した。
【００８６】
【表２】
0005288826.tif 000004
【００８７】
表２に示す結果から明らかなように、本発明に従い高分子層を形成した実施例１６〜３０においては、高分子層を形成していない比較例４に比べ、高いオン／オフ比が得られている。
【００８８】
表２から明らかなように、高分子層の厚みを１〜５０ｎｍの範囲内とすることにより、高い移動度でかつ高いオン／オフ比が得られることがわかる。この範囲の中でも、５〜５０ｎｍの範囲内にすることより、さらにトランジスタ特性を高めることができ、１０〜３０ｎｍの範囲とすることにより、さらに良好なトランジスタ特性が得られることがわかる。
【００８９】
（実施例３１）
ゲート電極としてＳｉ膜を形成し、ゲート絶縁膜として、ＳｉＯ２を形成する以外は、上記実施例１と同様にして電界効果トランジスタを作製した。作製した電界効果トランジスタについて、上記と同様にしてトランジスタ特性を評価したところ、移動度は０．２ｃｍ２／Ｖｓであり、オン／オフ比は２×１０６であった。
【００９０】
（比較例５）
共重合化率が０であるポリメタクリル酸メチルを用いて高分子層を形成する以外は、上記実施例３１と同様にして電界効果トランジスタを作製した。作製した電界効果トランジスタについてトランジスタ特性を評価したところ、移動度は０．０８ｃｍ２／Ｖｓであり、オン／オフ比は２×１０６であった。
【００９１】
上記の実施例３１及び比較例５の比較から明らかなように、ゲート絶縁膜としてＳｉＯ２膜を用いた場合にも、本発明の作用効果が得られることが確認された。
【００９２】
（比較例６）
ポリメタクリル酸メチルとポリビニルフェノールの共重合体（ＰＭＭＡ−ＰＶＰ）を用いて高分子層を形成する以外は、実施例１と同様にして電界効果トランジスタを作製した。
【００９３】
作製した電界効果トランジスタのトランジスタ特性を、上記と同様にして測定したところ、移動度は０．０１ｃｍ２／Ｖｓであり、オン／オフ比は５０であった。
【００９４】
このことからも、本発明に従い、カルボン酸基を有するユニットを含む共重合体を用いて高分子層を形成することにより、移動度及びオン／オフ比を高められることがわかる。
【００９５】
本発明に従う有機半導体素子である電界効果トランジスタは、例えば、ディスプレイの駆動回路、理論回路、メモリー回路、及び２次元イメージセンサ等に好適に用いることができるものである。
【００９６】
上記実施例においては、有機半導体素子として、電界効果トランジスタを例にして説明したが、本発明の有機半導体素子は、電界効果トランジスタに限定されるものではなく、その他の半導体素子に用いることができるものである。
【図面の簡単な説明】
【００９７】
【図１】本発明に従う一実施形態の有機半導体素子である電界効果トランジスタを示す断面図。
【図２】本発明に従う他の実施形態の有機半導体素子である電界効果トランジスタを示す断面図。
【図３】本発明に従うさらに他の実施形態の有機半導体素子である電界効果トランジスタを示す断面図。
【図４】本発明に従うさらに他の実施形態の有機半導体素子である電界効果トランジスタを示す断面図。
【図５】本発明に従うさらに他の実施形態の有機半導体素子である電界効果トランジスタを示す断面図。
【図６】本発明に従う実施例における電界効果トランジスタを示す断面図。
【符号の説明】
【００９８】
１…基板
２…ゲート電極
３…ゲート絶縁膜（絶縁層）
４…高分子層
５…有機半導体層
６…ソース電極
７…ドレイン電極
８…保護層
９…フロティーング電極
【図１】
0005288826.tif 000006
【図２】
0005288826.tif 000007
【図３】
0005288826.tif 000008
【図４】
0005288826.tif 000009
【図５】
0005288826.tif 000010
【図６】
0005288826.tif 000011